(57)【特許請求の範囲】
【請求項１】
５０〜１４０ｇ／ｍ２の坪量及び２〜１０秒のガーレイ多孔度（ＩＳＯ５６３６／５）を有する白色袋用紙を作製する方法であって、
ａ）漂白パルプを提供する工程と、
ｂ）前記袋用紙が前記ガーレイ多孔度を得る程度まで、前記パルプに高濃度（ＨＣ）リファイニングを受けさせる工程と、
ｃ）１．５〜５．０ｋｇ／紙トンの量で、カチオン性デンプンを前記パルプに添加する工程と、
ｄ）０．４〜１．９ｋｇ／紙トンの量で、サイズ剤を前記パルプに添加する工程と、
ｅ）前記パルプから前記袋用紙を形成する工程と、を含み、
２ｋｇ／紙トン未満のアニオン性デンプンが、前記パルプに添加される、方法。
【請求項２】
工程ｅ）が、クレーピングを含む、請求項１に記載の方法。
【請求項３】
前記方法が、
ｆ）プレコーティング組成物を前記袋用紙の上へ塗布して、プレコーティング層を形成する工程と、
ｇ）バリアコーティング組成物を前記プレコーティング層の上へ塗布して、バリア層を形成する工程と、を更に含む、請求項１又は２に記載の方法。
【請求項４】
５０〜１４０ｇ／ｍ２の坪量及び２〜１０秒のガーレイ多孔度（ＩＳＯ５６３６／５）を有し、漂白硫酸塩パルプから形成される、白色袋用紙であって、
１．５〜５．０ｋｇ／紙トンの量で、カチオン性デンプンが添加され、
０．４〜２．０ｋｇ／紙トンの量で、サイズ剤が添加され、
２ｋｇ／紙トン未満のアニオン性デンプンが添加され、
前記袋用紙が前記ガーレイ多孔度を得る程度まで、前記パルプに高濃度（ＨＣ）リファイニングを受けさせた、白色袋用紙。
【請求項５】
前記ガーレイ多孔度が、４〜１０秒である、請求項４に記載の白色袋用紙。
【請求項６】
少なくとも一方の表面のＣｏｂｂ６０秒値（ＩＳＯ５３５）が、少なくとも５０ｇ／ｍ２である、請求項４又は５に記載の白色袋用紙。
【請求項７】
比引張エネルギー吸収量（ＩＳＯ１９２４−３）が、長さ方向（ＭＤ）及び幅方向（ＣＤ）双方において、少なくとも１．８Ｊ／ｇである、請求項４〜６のいずれか一項に記載の白色袋用紙。
【請求項８】
請求項４〜７のいずれか一項に記載の白色袋用紙から成る紙層と、水分バリアコーティング層と、を備える、水硬性結合剤用のバルブ袋で使用するための多層紙材料。
【請求項９】
少なくとも５０重量％（乾燥物質）の無機充填剤を含むプレコーティング層が、前記紙層と前記水分バリアコーティング層との間に提供される、請求項８に記載の多層紙材料。
【請求項１０】
請求項４〜７のいずれか一項に記載の白色袋用紙から成るプライを含む、水硬性結合剤用のバルブ袋。
【請求項１１】
請求項８又は９に記載の多層紙材料から成るプライを含む、水硬性結合剤用のバルブ袋。
【請求項１２】
請求項４〜７のいずれか一項に記載の袋用紙から成る内側プライ、及び請求項８又は９に記載の多層紙材料から成る外側プライを含む、水硬性結合剤用の多重プライバルブ袋。
【請求項１３】
水硬性組成物を製造するための、請求項１０〜１２のいずれか一項に記載の袋の使用であって、前記袋が、水硬性結合剤、骨材、及び／又は鉱物添加剤を収容する、使用。
【請求項１４】
水、骨材、及び水硬性結合剤を混合することを含む、水硬性組成物を製造するためのプロセスであって、請求項１０〜１２のいずれか一項に記載の袋が使用され、該袋が、前記水硬性結合剤及び／又は前記骨材を収容し、前記プロセスが、
ａ）水及び骨材をコンクリートミキサーの中へ導入する工程と、
ｂ）前記水硬性結合剤を導入する工程と、
を含み、前記袋が、工程ａ及び／又は工程ｂの最中に導入される、プロセス。
【発明の詳細な説明】
【技術分野】
【０００１】
本発明は、袋用紙の製造に関する。
【背景技術】
【０００２】
セメントなどの粉末状材料の充填中及び貯蔵中に、紙袋には、高い基準を満たすことが必要とされる。
【０００３】
第１に、紙袋は、相当な材料重量に持ちこたえる、すなわち、高抗張力を有する必要がある。この目的のために、クラフト紙は、適切な袋壁材料である。袋は、典型的には、袋の構造を更に強化するために、２枚以上の壁、すなわち、紙材料の層を有する。袋の壁層は、しばしば、プライと称される。プライ材料（すなわち、袋用紙）の製造は、例えば、第ＷＯ９９／０２７７２号に開示されている。
【０００４】
第２に、セメントなどの材料は、貯蔵中の水分汚染に敏感である。それ故に、セメント袋は、しばしば、大気中の水蒸気が袋プライを通して浸透することから保護することを必要とする。このような保護は、しばしば、袋の中間層として、すなわち、紙材料の２枚のプライの間に組み込まれる水分バリアによって達成される。水分バリアは、典型的には、水不透過性である、例えばポリエチレン（ＰＥ）製の、プラスチックフィルム（「独立フィルム」）である。独立フィルムはまた、耐グリース性を高めること、及び微生物による汚染を阻止することもできる。
【０００５】
第３に、紙袋は、充填中に、空気を通気させなければならない。詳細には、粉末状材料を伴う空気は、該材料を送達する充填機が高いスループット率で稼働するときに、効率的に袋から通気させなければならない。しばしば、袋の通気能力は、充填率に対する事実上の制限である。効率的な通気はまた、空気が袋の中に閉じ込められて、重量不足のパック、袋の破裂、及び輸送のために袋を積み重ねたときの問題を生じさせることを阻止する。
【０００６】
充填プロセス中に、空気を袋の内部から逃がす唯一の方法は、多くの袋の構造の中で、袋の壁を通すものであった。空気の透過性を促進するために、壁には、しばしば、高多孔度のクラフト紙が使用される。しかしながら、紙の多孔度が高められると、通常は、全体的な強度の低下をもたらす。具体的には、十分な空気透過性を達成するために、紙材料に孔を作製しなければならない場合に、強度を大幅に低下させる場合がある。更にまた、独立フィルムの使用は、このようなフィルムの大部分が空気不透過性であるので、充填中の空気除去を低下させる場合がある。したがって、空気除去を促進するために、独立フィルム層には、スリット又は開口部が提供されてきた。
【０００７】
因習的に、建設労働者は、セメント袋を開き、その内容物をミキサーに加えていた。しかしながら、いくつかの代替の解決策が提案されてきた。
【０００８】
第ＧＢ２４４８４８６号は、セメント、石灰、又は石膏などの、混合を必要とする建築材料を収容するために、紙又は他の可溶性材料から作製される溶解性の袋を論じている。この溶解性の袋は、ミキサーに直接加えることができ、水が加えられると袋が迅速に溶解するので、こぼすこと、無駄にすること、散らかすこと、及び建築物品への露出を低減させる、と述べられている。貯蔵中又は輸送中に製品が乾燥した状態を保つことを確実にするために、パックが耐水性の包装材料の中にともに配置される。しかしながら、袋の中のいかなる水分バリアについても論じられていない。
【０００９】
第ＷＯ２００４０５２７４６号は、既に充填した袋の外側全体に不透過性の耐水性コーティングをスプレー又は浸漬コーティングすることを提案している。これは、同じくある量の水も収容するミキサーの中へバッグを配置することを更に提案しており、結果として袋の中への水の浸入が生じることで、袋の水溶性内層の溶解を引き起こし、それによって、袋の耐水性の外装が、混合物内で崩壊することを可能にする。第ＷＯ２００４０５２７４６号は、袋の内層及び外層のためのいかなる材料も考案することができていない。
【００１０】
第ＵＳ２０１１／０３１５２７２号は、折り畳んだ袋の端部を接着するためのデキストリン接着剤を使用することによって、湿潤環境において溶解する袋を得ることができることを述べている。また、端部の折り畳み及び接着パターンも論じられている。袋の水分バリアは、論じられていない。
【００１１】
第ＪＰ５０８５５６５Ａ号は、ミキサーに直接加えることができるセメント袋を、２０〜７０μｍの厚さを有するＰＯＶＨなどの水溶性材料で構成することを提案している。第ＦＲ２８７４５９８号は、類似の解決策を開示している。
【発明の概要】
【００１２】
本発明者らは、崩壊性の紙袋に対する必要性、すなわち、セメントなどのその内容物とともにミキサーに加えることができ、次いで、ミキサー内の製品が著しく損なわれないような程度まで、ミキサーの中で崩壊する、紙袋に対する必要性に対処してきた。
【００１３】
故に、このような袋を開いて、その内容物をミキサーの中へ注ぐことが不要になる。袋が重く、内容物が粉末状であるので、建設労働者の作業環境を大幅に向上させることができる。
【００１４】
更に、発明者らは、第ＷＯ９９／０２７７２号の袋用紙又はＢｉｌｌｅｒｕｄＫｏｒｓｎａｓの市販の袋用紙ＱｕｉｃｋＦｉｌｌ（登録商標）などの従来技術の袋用紙が、十分に崩壊性でないことを見出した。具体的には、従来技術の袋用紙がコーティングされている場合は、コンクリートミキサーにおける崩壊性が不十分である。
【００１５】
したがって、本開示の目的は、コーティングし、袋に変形させ、内容物を充填し、内容物及び水とともにセメントミキサーに加えた後に、セメントミキサーの中の製品の所望の特性が大幅に損なわれないような程度まで、セメントミキサーの中で崩壊する、袋用紙を提供することである。
【００１６】
以下の項目別に示されるリストは、本開示の様々な実施形態、並びにそれらの組み合わせを提示する。
【００１７】
１．５０〜１４０ｇ／ｍ２の坪量及び２〜１０秒のガーレイ多孔度（ＩＳＯ５６３６／５）を有する白色袋用紙を作製する方法であって、
ａ）漂白硫酸塩パルプなどの漂白パルプを提供する工程と、
ｂ）袋用紙が該ガーレイ多孔度を得る程度まで、パルプに高濃度（ＨＣ）リファイニング及び随意に低濃度（ＬＣ）リファイニングを受けさせる工程と、
ｃ）２〜４ｋｇ／紙トンなどの１．５〜５．０ｋｇ／紙トンの量で、カチオン性デンプンなどのカチオン性ポリマーをパルプに添加する工程と、
ｄ）０．５〜１．５ｋｇ／紙トンなど、０．７〜１．３ｋｇ／紙トンなどの０．４〜１．９ｋｇ／紙トンの量で、サイズ剤をパルプに添加する工程と、
ｅ）パルプから袋用紙を形成する工程と、を含み、
１．０ｋｇ／紙トン未満などの２ｋｇ／紙トン未満のアニオン性デンプンが、パルプに添加される、方法。
【００１８】
２．実質的にいかなるアニオン性デンプンもパルプに添加されない、項目１に記載の方法。
【００１９】
３．ＨＣリファイニングにおけるエネルギー供給が、１紙トンあたり１００〜２００ｋＷｈである、項目１又は２に記載の方法。
【００２０】
４．ＬＣリファイニングのエネルギー供給が、１紙トンあたり３０ｋＷｈ未満など、１紙トンあたり２０ｋＷｈ未満などの１紙トンあたり５０ｋＷｈ未満である、項目１〜３のいずれか一項に記載の方法。
【００２１】
５．いかなるＬＣリファイニングも行われない、項目４に記載の方法。
【００２２】
６．袋用紙の少なくとも一方の表面のＣｏｂｂ６０秒値（ＩＳＯ５３５）が、少なくとも６０ｇ／ｍ２など、少なくとも７０ｇ／ｍ２など、７５〜１１０ｇ／ｍ２などの、少なくとも５０ｇ／ｍ２である、項目１〜５のいずれか一項に記載の方法。
【００２３】
７．袋用紙のガーレイ多孔度が、４〜８秒など、４〜７秒など、５〜６．５秒などの４〜１０秒である、項目１〜６のいずれか一項に記載の方法。
【００２４】
８．紙の比引張エネルギー吸収量（ＩＳＯ１９２４−３）が、長さ方向（ＭＤ）及び幅方向（ＣＤ）双方において、少なくとも２Ｊ／ｇなどの少なくとも１．８Ｊ／ｇである、項目１〜７のいずれか一項に記載の方法。
【００２５】
９．工程ｅ）が、クレーピングを含む、項目１〜８のいずれか一項に記載の方法。
【００２６】
１０．本方法が、
ｆ）プレコーティング組成物を袋用紙の上へ塗布して、プレコーティング層を形成する工程と、
ｇ）バリアコーティング組成物をプレコーティング層の上へ塗布して、バリア層を形成する工程と、を更に含む、項目１〜９のいずれか一項に記載の方法。
【００２７】
１１．２〜１０秒のガーレイ多孔度（ＩＳＯ５６３６／５）を有し、晒硫酸塩パルプから形成される、白色袋用紙であって、
２〜４ｋｇ／紙トンなどの１．５〜５．０ｋｇ／紙トンの量で、カチオン性デンプンなどのカチオン性ポリマーが添加され、
０．５〜１．５ｋｇ／紙トンなど、０．７〜１．３ｋｇ／紙トンなどの０．４〜２．０ｋｇ／紙トンの量で、サイズ剤が添加され、
１ｋｇ／紙トン未満など、０．５ｋｇ／紙トン未満などの２ｋｇ／紙トン未満のアニオン性デンプンが添加された、白色袋用紙。
【００２８】
１２．ガーレイ多孔度が、４〜８秒など、４〜７秒など、５〜６．５秒などの４〜１０秒である、項目１１に記載の白色袋用紙。
【００２９】
１３．少なくとも一方の表面のＣｏｂｂ６０秒値（ＩＳＯ５３５）が、少なくとも６０ｇ／ｍ２など、少なくとも７０ｇ／ｍ２など、７５〜１１０ｇ／ｍ２などの少なくとも５０ｇ／ｍ２である、項目１１又は１２に記載の白色袋用紙。
【００３０】
１４．長さ方向（ＭＤ）及び幅方向（ＣＤ）双方において、少なくとも２Ｊ／ｇなど、少なくとも２．２Ｊ／ｇなどの少なくとも１．８Ｊ／ｇの比引張エネルギー吸収量（ＩＳＯ１９２４／２）、項目１１〜１３のいずれか一項に記載の方法。
【００３１】
１５．項目１１〜１４のいずれか一項に記載の白色袋用紙から成る紙層と、水分バリアコーティング層と、を備える、水硬性結合剤用のバルブ袋で使用するための多層紙材料。
【００３２】
１６．少なくとも５０重量％（乾燥物質）の無機充填剤を含むプレコーティング層が、紙層と水分バリアコーティング層との間に提供される、項目１５に記載の多層紙材料。
【００３３】
１７．項目１１〜１４のいずれか一項に記載の袋用紙から成るプライを含む、セメントなどの水硬性結合剤用のバルブ袋。
【００３４】
１８．項目１５又は１６に記載の多層紙材料から成るプライを含む、セメントなどの水硬性結合剤用のバルブ袋。
【００３５】
１９．項目１１〜１４のいずれか一項に記載の袋用紙から成る内側プライ、及び項目１５〜１６のいずれか一項に記載の多層紙材料から成る外側プライを含む、セメントなどの水硬性結合剤用の多重プライバルブ袋。
【００３６】
２０．２０〜６０ｋｇの水硬性結合剤に持ちこたえるように寸法決定される、項目１７〜２０のいずれか一項に記載の袋。
【００３７】
２１．プライ材料を折り畳み、接着することによって形成される上端部を備え、接着することによって該上端部の一部分が接着されず、よって、袋に水硬性結合剤を充填する間、密封されていない部分を通して空気が逃げ得る、項目１７〜２０のいずれか一項に記載の袋。
【００３８】
２２．コンクリートなどの水硬性組成物を製造するための、項目１７〜２１のいずれか一項に記載の袋の使用。
【００３９】
２３．袋が、水硬性結合剤、骨材、及び／又は鉱物添加剤を収容する、項目２２に記載の使用。
【００４０】
２４．水、骨材、及び水硬性結合剤を混合することを含む、水硬性組成物を製造するためのプロセスであって、項目１７〜２１のいずれか一項に記載の袋が使用され、該袋が、水硬性結合剤及び随意に骨材を収容する、プロセス。
【発明を実施するための形態】
【００４１】
本開示の第１の態様として、５０〜１４０ｇ／ｍ２の坪量（ＩＳＯ５３６）及び２〜１０秒のガーレイ多孔度（ＩＳＯ５６３６／５）を有する白色袋用紙を作製する方法が提供される。本方法は、
ａ）漂白硫酸塩パルプなどの漂白パルプを提供する工程と、
ｂ）袋用紙が該ガーレイ多孔度を得る程度まで、パルプに高濃度（ＨＣ）リファイニング及び随意に低濃度（ＬＣ）リファイニングを受けさせる工程と、
ｃ）２〜４ｋｇ／紙トンなどの１．５〜５．０ｋｇ／紙トンの量で、カチオン性デンプンなどのカチオン性ポリマーをパルプに添加する工程と、
ｄ）０．６〜１．７ｋｇ／紙トンなど、０．８〜１．３ｋｇ／紙トンなどの０．４〜２．０ｋｇ／紙トンの量で、サイズ剤をパルプに添加する工程と、
ｅ）パルプから袋用紙を形成する工程と、を含む。
【００４２】
本開示の文脈において、「ｋｇ／紙トン」は、製紙プロセスによる乾燥紙１トンあたりのｋｇを指す。このような乾燥紙は、通常、９０〜９５％の乾物含有量（ｗ／ｗ）を有する。
【００４３】
同様に、「紙トンあたりのｋＷｈ」（下記参照）は、製紙プロセスによる乾燥紙１トンあたりのｋＷｈを指す。
【００４４】
工程ｂ）、ｃ）、及びｄ）は、任意の順序で行うことができる。また、工程ｃ）及びｄ）は、総量が画定された範囲内にあれば、独立した添加に分けることができる。同様に、工程ｂ）のリファイニング（複数可）を複数のサブ工程に分割することができる。
【００４５】
好ましくは、ＨＣリファイニングは、最初に行う。ＬＣを用いる場合は、好ましくは、ＨＣリファイニングの後だが、工程ｃ）及びｄ）の添加の前に行う。アニオン性デンプンを使用する場合は、好ましくは、ＨＣリファイニング及び随意のＬＣリファイニングの後だが、工程ｃ）及びｄ）の前に添加する。工程ｄ）のサイズ剤の添加は、好ましくは、工程ｃ）のカチオン性ポリマーの添加の前に行う。ミョウバンを使用する（下記参照）場合は、好ましくは、工程ｃ）及びｄ）の前だが、ＨＣリファイニング、随意のＬＣリファイニング、及び随意のアニオン性デンプン添加の後に添加する。
【００４６】
別の実施形態において、カチオン性ポリマーの第１の部分は、サイズ剤の少なくとも一部の前に添加され、カチオン性ポリマーの第２の部分は、サイズ剤の少なくとも一部の後に添加される。
【００４７】
別の実施形態において、カチオン性ポリマーの第１の部分は、アニオン性デンプンの添加の前に添加され、カチオン性ポリマーの第２の部分は、アニオン性デンプンの添加の後に添加される。
【００４８】
工程ｄ）において添加されるサイズ剤の例は、ロジンサイズ剤、アルキルケテンダイマー（ＡＫＤ）、及びアルキル無水コハク酸（ＡＳＡ）である。
【００４９】
本方法では、１ｋｇ／紙トン未満など、０．５ｋｇ／紙トン未満などの２ｋｇ／紙トン未満のアニオン性デンプンが、パルプに添加される。一実施形態では、いかなるアニオン性デンプンも添加されない。添加される場合、本開示のアニオン性デンプンは、例えば、０．０５０〜０．０８０などの０．０３０〜０．１００の置換度（ＤＳ）を有することができる。
【００５０】
発明者らは、パルプを漂白することが紙の崩壊性を高めることを見出した。したがって、本開示の袋用紙は、漂白パルプから作製される白色袋用紙である。十分な強度を得るには、漂白硫酸塩（又は「クラフト」）パルプが好ましい。本開示のパルプは、例えば、少なくとも７５％の軟材パルプなど、少なくとも９０％の軟材パルプなどの少なくとも５０％の軟材パルプを含むことができる。一実施形態において、本開示のパルプは、軟材パルプである。本開示の袋用紙の坪量は、５０〜１４０ｇ／ｍ２である。一般に、１４０ｇ／ｍ２を超えて坪量を増加させる代わりに、別の紙プライを袋に加えることが好ましい。好ましくは、本開示の袋用紙の坪量は、６０〜１２０ｇ／ｍ２など、６０〜１１０ｇ／ｍ２など、７０〜１１０ｇ／ｍ２などの５０〜１３０ｇ／ｍ２である。
【００５１】
ガーレイ（ＩＳＯ５６３６／５）による透気度は、１００ｍｌの空気が紙シートの指定領域を通過するためにかかる時間（秒）の測度である。短い時間は、多孔度の高い紙を意味する。
【００５２】
発明者らは、多孔度が紙の崩壊性の指標であることを見出した。同様に、漂白パルプのリファイニング度及び／又は叩解度は、得られる白色袋用紙の多孔度を制御する１つの因子である。全般に、多孔度は、リファイニングを高めるにつれて減少する。他の特性を損なうことなく崩壊性を向上させるために、発明者らは、漂白パルプの高濃度（ＨＣ）リファイニング及び随意に低濃度（ＬＣ）リファイニングを、得られる白色紙が２〜１０秒、好ましくは、４〜１０秒、４〜８秒、４〜７秒、又は５〜５．６秒のガーレイ多孔度を有する程度まで行うべきであることを見出した。一実施形態では、ＬＣ叩解／リファイニングが省略される。
【００５３】
したがって、製造する際に、リファイニング度は、ある程度までリファイニングを実行し、次いで、得られた紙のガーレイ値を測定することによって最適化することができる。ガーレイ値が目標範囲未満の（例えば、２〜１０秒又は５〜６．５秒を超える）場合は、リファイニング度を増加させる。ガーレイ値が目標範囲を超えている場合は、リファイニング度を減少させる。
【００５４】
１０秒以下のガーレイ値はまた、本開示の白色袋用紙がコーティングされておらず、袋の内側又は中間プライに使用され、また、充填中に空気の浸透を可能にしなければならないときにも有益である。
【００５５】
ＨＣリファイニングは、典型的には、１５重量％〜４０重量％などの１５重量％以上の繊維懸濁液濃度で行われる。ＬＣリファイニングは、典型的には、２％〜１０％などの１０重量％以下の繊維懸濁液濃度で行われる。
【００５６】
故に、第１の態様の方法の一実施形態において、１０％未満の繊維懸濁液濃度では、いかなるリファイニングも行われない。
【００５７】
代替的に、又は補足として、リファイニング度は、リファイニング時に供給されるエネルギーの量として表すことができる。ＨＣリファイニング時のエネルギー供給は、１紙トンあたり１００〜１６０ｋＷｈなど、１紙トンあたり１００〜１５０ｋＷｈなどの１紙トンあたり１００〜２００ｋＷｈとすることができる。また、ＬＣリファイニングを行う場合、ＬＣリファイニング時のエネルギー供給は、１紙トンあたり３０ｋＷｈ未満など、１紙トンあたり２０ｋＷｈ未満などの１紙トンあたり５０ｋＷｈ未満とすることができる。
【００５８】
したがって、本開示の第１の態様の構成として、５０〜１４０ｇ／ｍ２の坪量を有する白色袋用紙を作製する方法が提供され、該方法は、
ａ）漂白硫酸塩パルプなどの漂白パルプを提供する工程と、
ｂ）パルプに高濃度（ＨＣ）リファイニング及び随意に低濃度（ＬＣ）リファイニングを受けさせる工程であって、ＨＣリファイニング時のエネルギー供給が、１紙トンあたり１００〜２００ｋＷｈであり、ＬＣリファイニング時のエネルギー供給が、１紙トンあたり３０ｋＷｈ未満など、１紙トンあたり２０ｋＷｈ未満などの１紙トンあたり５０ｋＷｈ未満である、工程と、
ｃ）２〜４ｋｇ／紙トンなどの１．５〜５．０ｋｇ／紙トンの量で、カチオン性デンプンなどのカチオン性ポリマーをパルプに添加する工程と、
ｄ）０．５〜１．５ｋｇ／紙トンなど、０．７〜１．３ｋｇ／紙トンなどの０．４〜２．０ｋｇ／紙トンの量で、ロジンサイズ剤などのサイズ剤をパルプに添加する工程と、
ｅ）パルプから袋用紙を形成する工程と、を含み、
１ｋｇ／紙トン未満など、０．５ｋｇ／紙トン未満などの２ｋｇ／紙トン未満のアニオン性デンプンが、パルプに添加される。一実施形態では、いかなるアニオン性デンプンも添加されない。
【００５９】
工程ｄ）において添加されるサイズ剤の例は、ロジンサイズ剤、ＡＫＤ、及びＡＳＡである。
【００６０】
発明者らは、十分な紙の強度を得るために、多量の補強剤を必要としないことを見出した。具体的には、発明者らは、パルプを漂白したときに、多量のアニオン性デンプンを添加する必要がないことを見出した。また、比較的少ない量の補強剤を添加するだけで、崩壊性が向上することを見出した。例えば、１．５〜５．０ｋｇ／紙トンのカチオン性デンプンを唯一の補強剤として添加することで、十分な強度の崩壊性の紙がもたらされる。
【００６１】
本開示のカチオン性デンプンは、例えば、０．０２〜０．０８など、０．３〜０．７など、０．０５〜０．０６５などの０．００５〜０．１の置換度（ＤＳ）を有することができる。当業者は、カチオン性デンプンが比較的低いＤＳを有する場合に、比較的多い量、すなわち、１．５〜５．０ｋｇ／紙トンの範囲のうち上限寄りの量のカチオン性デンプンを添加することが必要となり得ることを理解するであろう。当業者はまた、電荷をより高くすることで、量をより少なくすることが可能であり得ることも理解するであろう。本開示の教示であるという条件であれば、当業者は、過度の負担を伴うことなく、所与のＤＳのカチオン性デンプン製品の適切な量を見出すことができる。例えば、量は、ＤＳが０．００５〜０．４である場合には、３．０〜５．０ｋｇ／紙トンとし、また、ＤＳが０．４〜１．０である場合には、１．５〜４．０ｋｇ／紙トンとすることができる。
【００６２】
また、崩壊性を向上させるために、パルプへのサイズ剤の添加を低いレベルに保つこともできる。例えば、ロジンサイズ剤などのサイズ剤の添加量は、０．７〜１．３ｋｇ／トンなどの０．５〜１．５ｋｇ／トンとすることができる。
【００６３】
また、例えば０．５〜５ｋｇ／紙トンの量で、ミョウバンをパルプに添加することもできる。ミョウバンの添加は、サイズ剤がロジンサイズ剤であるときに特に有益である。ミョウバンは、硫酸カリウムアルミニウム水和物（カリウムミョウバン）を指す。
【００６４】
一実施形態によれば、パルプに添加するデンプンなどの補強剤の総量は、６ｋｇ／トン未満である。別の実施形態によれば、パルプに添加される補強剤及びサイズ剤の総量は、７ｋｇ／トン未満になどの８ｋｇ／トン未満である。
【００６５】
補強剤及びサイズ剤は、ヘッドボックスの前のプロセスの任意の時点で添加することができる。通常、添加は、工程ｂ）のリファイニングの後に行われる。上で述べられるように、添加は、異なる時点の間で分けることができる。
【００６６】
抄紙機上のヘッドボックスから流れ出る配向繊維に応じて特性に大きな違いが生じる場合があるので、紙の特性は、しばしば、長さ方向（ＭＤ）及び幅方向（ＣＤ）において測定される。
【００６７】
ある特定の特性の指数が必要である場合、指数は、実際の値を当該の紙の坪量で割ることによって算出しなければならない。
【００６８】
坪量（ときには基本重量と称される）は、重量及び表面積によって測定される。
【００６９】
引張強度は、紙が破れる前に耐える、最大の力である。ＩＳＯ１９２４−３の標準試験では、幅１５ｍｍ及び長さ１００ｍｍの帯を一定の伸長率で使用する。引張強度は、比引張エネルギー吸収（ＴＥＡ）の測定における１つのパラメータである。同じ試験において、引張強度、伸縮性、及びＴＥＡ値が得られる。
【００７０】
ＴＥＡは、ときには、紙袋壁の関連する強度を最良に表す紙特性であると考えられる。これは、ＴＥＡと落下試験間との間の相関によって裏付けられる。袋を落下させると、床に到達したときに充填物が移動する。この移動は、袋壁に対する歪みを意味する。この歪みに耐えるには、ＴＥＡが高くなければならず、これは、紙における高抗張力と良好な伸縮性との組み合わせがエネルギーを吸収することを意味する。
【００７１】
紙のクレーピングは、伸縮性を向上させ、それによって、ＴＥＡ指数を向上させる。故に、本開示の方法の一実施形態において、工程ｅ）は、クレーピングを含む。
【００７２】
本開示の方法によって、長さ方向（ＭＤ）において６０ｋＮｍ／ｋｇを超え（ＩＳＯ１９２４−３）、幅方向（ＣＤ）において４０ｋＮｍ／ｋｇを超える、コーティングされた、又はコーティングされていない紙の比引張強さに到達させることが可能である（表２及び表３を参照されたい）。コーティングの追加重量は、一般に、更なる引張強度を殆ど提供しないので、コーティングした紙の比引張強さは、典型的に、より低い。更に、ＭＤ及びＣＤの双方において２Ｊ／ｇを超える比引張エネルギー吸収量（ＩＳＯ１９２４−３）に到達させることが可能である（表２及び表３を参照されたい）。
【００７３】
本開示の実施形態において、白色袋用紙の比引張エネルギー吸収量（ＩＳＯ１９２４−３）は、長さ方向（ＭＤ）及び幅方向（ＣＤ）双方において、少なくとも２Ｊ／ｇなど、少なくとも２．２Ｊ／ｇなどの少なくとも１．８Ｊ／ｇとすることができる。更に、本開示のコーティングした、又はコーティングしていない白色袋用紙の比引張強さは、例えば、長さ方向（ＭＤ）において少なくとも５５ｋＮｍ／ｋｇなどの少なくとも５０ｋＮｍ／ｋｇ（ＩＳＯ１９２４−３）とし、幅方向（ＣＤ）において少なくとも４０ｋＮｍ／ｋｇなどの少なくとも３５ｋＮｍ／ｋｇとすることができる。
【００７４】
Ｃｏｂｂ値（ＩＳＯ５３５）は、所与の時間内に紙表面によって吸収される水の量を表す。最も一般的に用いられるＣｏｂｂ値は、Ｃｏｂｂ６０であり、この場合、時間は、６０秒である。発明者らは、より高いＣｏｂｂ値が、一般に、より良好な崩壊性と相関することを見出した。より高いＣｏｂｂ値は、例えば、パルプを脱リグニンする／漂白することによって、及び／又はパルプに添加するサイズ剤の量を低減することによって得ることができる（上記参照のこと）。
【００７５】
本開示によるコーティングしていない白色袋用紙の場合、両面のＣｏｂｂ６０値は、好ましくは、少なくとも６０ｇ／ｍ２など、少なくとも６５ｇ／ｍ２などの少なくとも５０ｇ／ｍ２である。更に、本開示によるコーティングしていない白色袋用紙の少なくとも一方の表面が、少なくとも７０ｇ／ｍ２など、７５〜１１０ｇ／ｍ２などの少なくとも６５ｇ／ｍ２のＣｏｂｂ６０値を有することが好ましい。
【００７６】
本開示によるコーティングした白色袋用紙（すなわち、一方のコーティングした表面を有する白色袋用紙）の場合、コーティングしていない表面のＣｏｂｂ６０値は、好ましくは、少なくとも６０ｇ／ｍ２など、少なくとも７０ｇ／ｍ２など、７５〜１１０ｇ／ｍ２などの少なくとも５０ｇ／ｍ２である。更に、コーティングした白色袋用紙のコーティングした表面のＣｏｂｂ６０値は、好ましくは、少なくとも４０ｇ／ｍ２、少なくとも４５ｇ／ｍ２などの少なくとも３５ｇ／ｍ２である。
【００７７】
下で論じられるように、本開示の白色袋用紙は、２つの工程においてコーティングすることができる。故に、本開示の一実施形態は、
ｆ）プレコーティング層を形成するために、プレコーティング組成物を袋用紙の上へ塗布する工程と、
ｇ）バリアコーティング組成物をプレコーティング層の上へ塗布して、バリア層を形成する工程と、を更に含む。
【００７８】
本開示のプロセスによって得られる袋用紙は、固有の特性の組み合わせを有する。したがって、本開示の第２の態様として、２〜１０秒のガーレイ多孔度（ＩＳＯ５６３６／５）を有し、カチオン性ポリマー（カチオン性デンプンなど）、サイズ剤（ロジンサイズ剤など）、及び随意にアニオン性デンプンを含む、白色袋クラフト紙などの白色袋用紙が提供される。第２の態様の白色袋用紙は、漂白硫酸塩パルプなどの漂白パルプから形成される。
【００７９】
好ましい実施形態において、第２の態様の白色袋用紙は、漂白パルプから形成され、
２〜４ｋｇ／紙トンなどの１．５〜５．０ｋｇ／紙トンの量で、カチオン性デンプンなどのカチオン性ポリマーが添加され、
０．５〜１．５ｋｇ／紙トンなど、０．７〜１．３ｋｇ／紙トンなどの０．４〜２．０ｋｇ／紙トンの量で、サイズ剤が添加され、
１ｋｇ／紙トン未満など、０．５ｋｇ／紙トン未満などの２ｋｇ／紙トン未満のアニオン性デンプンが添加されている。
【００８０】
第１の態様の下で、上で説明される様々な実施形態は、第２の態様の白色袋用紙について準用する。
【００８１】
発明者らは、ポリエチレンを含まないフィルムがミキサーの中で十分に崩壊することができないので、崩壊性の袋が、このようなフィルムを有することができないことを見出した。発明者らは、代わりに、袋の紙プライの少なくとも１枚、好ましくは最外のプライにコーティングすることによって、水分バリアを提供しなければならないと結論付けた。
【００８２】
故に、本開示の白色袋用紙には、水分バリアコーティングを提供することができる。様々な水分バリアが当業者に知られている。一実施形態では、少なくとも５０重量％（乾燥物質）の無機充填剤を含むプレコーティング層が、紙層と水分バリアコーティングとの間に提供される。好ましくは、プレコーティング層は、少なくとも７０重量％の無機充填剤を含む。このようなプレコーティングは、水分バリアの紙の中への浸透を阻止し、それによって、コーティングした紙の崩壊性を向上させ、また、十分なバリア特性を得るために必要なバリア化学物質の量を低減させる。
【００８３】
プレコーティングのコート重量は、５〜１２ｇ／ｍ２とすることができ、バリアコーティングのコーティング重量は、５〜１５ｇ／ｍ２とすることができる。
【００８４】
水分バリアの特性は、水蒸気透過率（ＷＶＴＲ、ＩＳＯ２５２８）が１４００ｇ／ｍ２・２４ｈ未満、好ましくは１２００ｇ／ｍ２・２４ｈ未満であるときに十分であると考えることができる。例えば、第２の態様のコーティングした白色袋用紙のＷＶＴＲは、７００〜１２００ｇ／ｍ２・２４ｈとすることができる。
【００８５】
また、第２の態様の白色袋用紙から成る少なくとも１枚のプライを備える、セメントなどの水硬性結合剤用のバルブ袋も提供される。多重プライバルブ袋において、最外のプライは、好ましくは、第２の態様のコーティングした紙から成り、一方で、他の１枚又は複数のプライは、コーティングしていない紙から成り、空気透過性が高い。
【００８６】
経済的な観点から、袋の内側プライ及び外側プライには、同じタイプの紙を使用し、外側プライがコーティングされていることだけが異なることが好ましい場合がある。故に、袋に必要とされる全ての紙は、単一の製紙プロセスによって製造することができる。その場合は、袋の外側プライを意図する紙をコーティングして、水分バリアを得る。
【００８７】
したがって、バルブ袋は、第２の態様のコーティングしていない白色袋用紙から成る内側プライを備えることができ、一方で、袋の外側プライは、バリアコーティングが提供された同じ紙材料から成る。
【００８８】
多重プライバルブ袋において、各プライは、６０〜９０ｇ／ｍ２などの５０〜１００ｇ／ｍ２の坪量を有することができる。
【００８９】
袋は、典型的に「２５ｋｇ袋」、「３５ｋｇ袋」、又は「５０ｋｇ袋」であり、これらは、この分野において最も高い頻度で使用されている袋のサイズである。したがって、当業者は、２５ｋｇ袋、３５ｋｇ袋、又は５０ｋｇ袋の適切な寸法を十分承知している。しかしながら、袋はまた、１０〜１００ｋｇの範囲の任意の重量用にも寸法決定することができる。一実施形態において、袋は、２０〜６０ｋｇのセメントなどの水硬性結合剤に持ちこたえるように寸法決定することができる。
【００９０】
袋の容積は、例えば、１０〜６０リットルの範囲とすることができる。「２５ｋｇ袋」の容積は、典型的に、約１７．４リットルである。充填した２５ｋｇ袋の寸法は、例えば、４００×４５０×１１０ｍｍになり得る。「５０ｋｇ袋」の容積は、典型的に、約３５リットルである。
【００９１】
本開示の袋において、最外のプライなどの外側プライのコーティングした側は、内側又は外側に向けることができる。コーティングした側が内側を向くように外側又は最外のプライを配設する利益は、効率的な接着の促進である。一般に、２枚のコーティングしていない表面を互いに接着することが、より容易である。このような配向の別の利益は、バリアが損傷から保護されることである。コーティングした側が外側を向くように最外のプライを配設する利益は、コーティングが雨からの保護を提供することができることである。
【００９２】
本開示の袋の一実施形態は、接着によって上端部の一部分が密閉されないように、プライ材料を折り畳み、接着することによって形成される上端部を備える。そのような実施形態において、折り畳み及び接着は、水硬性結合剤を袋に充填する間に、空気が密閉していない部分を通って逃げることができる程度である。好ましくは、袋は、高いスループット率での充填中に、空気が最内のプライに浸透し、次いで、密閉していない部分を通って逃げるように設計される。
【００９３】
第３の本開示の態様として、水硬性組成物を製造するために、上記による袋の使用が提供される。第３の態様の一実施形態において、袋は、水硬性結合剤及び／又は骨材を収容する。袋にはまた、鉱物添加剤も収容することができる。
【００９４】
水硬性組成物は、一般に、水硬性結合剤、水、骨材、及び混和剤を含む。骨材は、粗い骨材及び／又は砂を含む。骨材は、鉱物又は有機材料とすることができる。骨材はまた、木若しくは再利用材料のもの、又は廃棄材料に基づくものとすることもできる。砂は、一般に、４ｍｍ以下の粒径を有する骨材である。粗い骨材は、一般に、４ｍｍを超える、例えば２０ｍｍの粒径を有する骨材である。
【００９５】
水硬性結合剤は、水和反応によって凝結し、硬化する任意の化合物を含む。水硬性結合剤は、例えば、セメント、石膏、又は水硬性石灰を含む。好ましくは、水硬性結合剤は、セメントである。
【００９６】
故に、第３の態様による袋は、好ましくは、例えばセメント、骨材、及び／又は鉱物添加剤などの水硬性結合剤を収容する。
【００９７】
第３の態様に従って使用される袋は、一般に、袋に粒子材料を充填できるようにすること、充填した袋を取り扱うこと、及び輸送することができるように十分耐え、同時に、水硬性組成物の製造中に、好ましくは迅速に、水中に溶解、分散、又は崩壊するような性質及び構造を有する、材料の袋である。好ましくは、袋は、機械的混合の作用によって水中に溶解、分散、又は崩壊する。可溶性と分散性との違いは、後者の場合、袋の小片がそのままの状態（例えば、粒子又は繊維）を維持するが、水硬性組成物を使用するときに著しく悪影響を及ぼさないことである。崩壊性の袋は、一般に、混合中にその結合力を失う材料で作製される。
【００９８】
好ましくは、本開示の袋は、以下のリストから選択される１つ以上の特性を含む。
−５〜５０ｋｇの粒子材料を収容するための十分な機械的特性、
−冷間崩壊（崩壊のためにいかなる熱も必要としない）、
−混合動作の影響による崩壊、及び
−ガスに対する、例えば空気中の酸素及び二酸化炭素に対する十分な不透過性。この不透過性は、袋の貯蔵中に特に重要であり、袋に収容される粒子材料のエージングを最小限に抑える。
【００９９】
好ましくは、袋は、上に列記される全ての特性を有する。
【０１００】
好ましくは、第３の態様の袋は、コンクリートミキサーにおいてブレードの７０回転未満で崩壊される。
【０１０１】
好ましくは、袋の少なくとも８０質量％が、６分以下などの１０分以下で、コンクリートミキサーにおいて崩壊される。
【０１０２】
第３の態様に類似して、水、骨材、及び水硬性結合剤を混合することを含む、水硬性組成物を製造するためのプロセスであって、水硬性結合剤及び／又は前記骨材を収容する、上記による袋が使用される、プロセスが提供される。
【０１０３】
水硬性組成物を製造するためのプロセスは、例えば、
ａ．水及び骨材をコンクリートミキサーの中へ導入する工程と、
ｂ．水硬性結合剤を導入する工程と、
ｃ．随意に、鉱物添加剤及び／又は他の混和剤を導入する工程と、を含むことができ、
袋は、工程ａの最中及び／又は工程ｂの最中及び／又は工程ｃの最中に導入され、袋は、本明細書において上で説明されるようなプロセスに従って得られる。
【０１０４】
一実施形態では、工程ａにおいて骨材の少なくとも一部が、及び／又は工程ｂにおいて水硬性結合剤の少なくとも一部が、及び／又は工程ｃにおいて鉱物添加剤の少なくとも一部が、袋に収容される。
【０１０５】
更なる実施形態によれば、工程ａの最中に、崩壊性の袋が加えられる。好ましくは、工程ａにおいて、骨材の少なくとも一部が崩壊性の袋に収容される。好ましくは、工程ａにおいて、骨材の総量が崩壊性の袋に収容される。
【０１０６】
更なる実施形態によれば、工程ｂの最中に、崩壊性の袋が加えられる。好ましくは、工程ｂにおいて、水硬性結合剤の少なくとも一部が崩壊性の袋に収容される。好ましくは、工程ｂにおいて、水硬性結合剤の総量が崩壊性の袋に収容される。
【０１０７】
更なる実施形態によれば、工程ｃの最中に、崩壊性の袋が加えられる。好ましくは、工程ｃにおいて、鉱物添加剤の少なくとも一部が崩壊性の袋に収容される。好ましくは、工程ｃにおいて、鉱物添加剤の総量が崩壊性の袋に収容される。
【０１０８】
更なる実施形態によれば、工程ａの最中及び工程ｂの最中に、崩壊性の袋が加えられる。
【０１０９】
更なる実施形態によれば、工程ａの最中及び工程ｃの最中に、崩壊性の袋が加えられる。
【０１１０】
更なる実施形態によれば、工程ｂの最中及び工程ｃの最中に、崩壊性の袋が加えられる。
【０１１１】
更なる実施形態によれば、工程ａの最中、工程ｂの最中、及び工程ｃの最中に、崩壊性の袋が加えられる。
【０１１２】
このプロセスによって得られる水硬性組成物は、建設現場のための要素を製造することを可能にする。
【０１１３】
建設現場のための成形物品は、一般に、建設物の任意の構成要素、例えば、床、スクリード、基礎、壁、仕切り壁、天井、ビーム、ワークトップ、ピラー、橋脚、コンクリートブロック、パイプライン、ポスト、コーニス、道路作業の要素（例えば、舗道の境界）、タイル、例えばルーフタイル、表面材（例えば、壁）、石膏ボード、（音響及び／又は熱）遮断要素を含む。
【０１１４】
好ましくは、本開示の袋の内容物は、粒子材料、より好ましくは、水硬性結合剤、骨材、又は鉱物添加剤、最も好ましくは、水硬性結合剤を含む。一実施形態によれば、袋の内容物は、水硬性結合剤及び／又は骨材及び／又は鉱物添加剤とすることができる。
【０１１５】
水硬性組成物は、一般に、水硬性結合剤と、水（混合水と呼ばれる）と、随意に骨材、随意に添加剤、及び随意に鉱物添加剤との混合物である。水硬性組成物は、例えば、高性能コンクリート、超高性能コンクリート、高流動コンクリート、セルフレベリングコンクリート、自己充填コンクリート、繊維強化コンクリート、レディーミックスコンクリート、透水性コンクリート、断熱コンクリート、加速コンクリート、又カラーコンクリートとすることができる。「コンクリート」という用語はまた、仕上げ作業を受けるコンクリート、例えば、ブッシュハンマーコンクリート、打放し若しくは洗い出しコンクリート、又は研磨コンクリートも含む。プレストレストコンクリートもまた、この定義に該当する。「コンクリート」という用語は、モルタルを更に含む。この特定の事例において、「コンクリート」は、水硬性結合剤、砂、水、随意に添加剤、及び随意に鉱物添加剤の混合物を指すことができる。「コンクリート」という用語は、生コンクリート又は硬化コンクリートを含む。好ましくは、本開示による水硬性組成物は、セメントスラリー、モルタル、コンクリート、石膏ペースト、又は水硬性石灰のスラリーである。より好ましくは、水硬性組成物は、セメントスラリー、モルタル、又はコンクリートから選択される。水硬性組成物は、現場において生の状態で使用し、目標の用途に適合させた型枠に、又はプレキャストプラントに注ぐことができ、又は固体支持体のコーティングとして使用することができる。
【０１１６】
鉱物添加剤は、一般に、ある特定の特性を向上させるために、又は特定の特性を提供するために、水硬性結合剤（例えば、セメント）の水硬性組成物（例えば、コンクリート）において使用される微粉化した材料である。この材料は、例えば、フライアッシュ（例えば、「セメント」ＮＦ  ＥＮ１９７−１規格、パラグラフ５．２．４で定義される、又はＥＮ４５０「コンクリート」規格で定義される）、ポゾラン材料（例えば、２００１年２月の「セメント」ＮＦ  ＥＮ１９７−１規格、パラグラフ５．２．３で定義される）、シリカフューム（例えば、２００１年２月の「セメント」ＮＦ  ＥＮ１９７−１規格、パラグラフ５．２．７で定義される、又はｐｒＥＮ１３２６３「コンクリート」規格：１９９８、又はＮＦ  Ｐ１８−５０２規格で定義される）、スラグ（例えば、「セメント」ＮＦ  ＥＮ１９７−１規格、パラグラフ５．２．２で定義される、又はＮＦ  Ｐ１８−５０６「コンクリート」規格で定義される）、か焼頁岩（例えば、２００１年２月の「セメント」ＮＦ  ＥＮ１９７−１規格、パラグラフ５．２．５で定義される）、石灰石添加剤（例えば、「セメント」ＮＦ  ＥＮ１９７−１規格、パラグラフ５．２．６で定義される、又はＮＦ  Ｐ１８−５０８「コンクリート」規格で定義される）、及びシリカ質の添加剤（例えば、ＮＦ  Ｐ１８−５０９「コンクリート」規格で定義される）、又はこれらの混合物とすることができる。
【実施例】
【０１１７】
実施例１
表１に従って様々なパルプ組成物を調製し、紙を形成した。コーティングしていない紙及びコーティングした紙の特性は、それぞれ、表２及び表３に提示される。
【０１１８】
表１の全てのトライアルにおいて、クレーピングを行った。
【０１１９】
トライアル７では、軟材からパルプを得て、約３．５ｋｇ／トンのミョウバンをパルプ／完成紙料に添加し、ヘッドボックスにおけるパルプ／完成紙料のｐＨを約５．７とし、ヘッドボックスにおけるパルプ／完成紙料の濃度を０．２〜０．４の範囲とした。
【０１２０】
【表１】
0006600678.tif 000002
【０１２１】
【表２】
0006600678.tif 000003
【０１２２】
【表３】
0006600678.tif 000004
【０１２３】
崩壊性試験１は、以下の手順に従って行った。
１．紙（乾燥重量３０．０ｇ）を約１．５ｃｍ×１．５ｃｍの断片に引き裂き、それらを２Ｌの水に加える。
２．２分後に、実験室ディファイブレータ（Ｌ＆Ｗ）に、紙と水との混合物を加える。
３．５０００回転で運転する。
４．ディファイブレータから、０．１５ｍｍの篩目を有する実験室篩装置に内容物を加える。
５．濾過の完了後に、残留物を収集する。
６．残留物を１０５℃で乾燥させる。
７．乾燥残留物を計量する。
８．（（３０−ｗ）／３０）×１００の式を使用して、崩壊性（％）を算出する。式中、ｗは、乾燥残留物の重量（ｇ）である。
【０１２４】
崩壊性試験２は、以下の手順に従って行った。
１．骨材（最初に粗い、次いで細かい）を３５０Ｌのベル（コンクリート）ミキサーに導入する。
２．予湿潤水（全量の６％）を３０秒間で加える。
３．通常の速度で、かつ及び４５度以下（理想的には、２０〜３０度）の傾斜で３０秒間混合する。
４．予湿潤を生じさせるために、４分間混合を停止する。
５．２５ｋｇのセメント袋を丸ごとミキサーのキャビティに加え、１分間混合する。
６．残りの水を３０秒間にわたって加える。
７．６分間混合する。
８．混合の終了後に、混合物全部を、４ｍｍのメッシュサイズを有する篩に通過させる。材料のメッシュの通過は、散水によって補助し、散水は、混合物を希釈し、分散させる。全ての微細繊維が篩を通った後に、目に見える紙を収集する。
９．収集した紙を、より細かい篩の中に置き、その篩自体を、類似する僅かに大きいサイズの容器の中に配置する。十分な水を容器に加えて、収集した紙を浸漬し、したがって、収集した紙の表面に以前に捕捉されたセメント又は他の微細繊維を除去する。紙が、目に見える異物を含まなくなるまで、浸漬及び回転動作によるこの洗浄を３〜４回繰り返す。
９．洗浄した紙を、４０℃に設定したオーブンの中で２４時間乾燥させる。
１０．（（ｗ１−ｗ２）／ｗ１）×１００の式を使用して、崩壊性（％）を算出する。式中、ｗ１は、袋の初期重量であり、ｗ２は、工程９による紙の重量である。
【０１２５】
コーティングしていない紙及びコーティングした紙の双方について、試験１による崩壊性は、好ましくは、少なくとも９９％である。ときには、試験１による崩壊性は、１００％が必要とされる。
【０１２６】
顧客の要求によれば、試験２による崩壊性は、少なくとも９０％、好ましくは、少なくとも９５％とされる。
実施例２
【０１２７】
実施例２では、表４の配合物を収容している袋を用いた。
【０１２８】
「袋Ｉ」は、２枚の紙プライを備え、２５ｋｇの容量（４００×４５０×１１０ｍｍ）を有した。外側プライは、上の表３のトライアル７のコーティングした紙で構成した。内側プライは、上の表２のトライアル７のコーティングしていない紙で構成した。
【０１２９】
「袋ＩＩ」は、３５ｋｇの容量（４６０×５２０×１１５／１３０ｍｍ）を有し、袋Ｉと同じ紙から成る内側プライ及び外側プライを備えた。
【０１３０】
「袋ＩＩＩ」は、２枚の紙プライを備え、２５ｋｇの容量（４００×４５０×１１０ｍｍ）を有した。外側プライは、上の表２のトライアル３の紙から成り、粘土及びラテックスを含むバリア層（８ｇ／ｍ２）でコーティングした（プレコーティングなし）。内側プライは、上の表２のトライアル３のコーティングしていない紙で構成した。
【０１３１】
【表４】
0006600678.tif 000005
【０１３２】
コンクリート及びモルタルを、以下の手順に従って製造した。
１．骨材（最初に粗い、次いで細かい）を３５０Ｌのベル（コンクリート）ミキサーに導入する。
２．予湿潤水（骨材全量の６％）を３０秒にわたって加える。
３．通常の速度（２４ＲＰＭ）で、かつ及び４５度以下（理想的には、２０〜３０度）の傾斜で３０秒間混合する。
４．予湿潤を生じさせるために、４分間混合を停止する。
５．２５ｋｇのセメント袋を丸ごとミキサーのキャビティに加え、１分間混合する。
６．残りの水を３０秒間にわたって加える。
７．３〜９分の範囲の期間（「湿潤混合」時間）にわたって混合する。
８．停止し、ミキサーからコンクリートを移して、試験を行う。
【０１３３】
混合設計、袋のタイプ、及び混合時間による崩壊性の性能の変動を調査した。結果は、表５に示される。
【表５】
0006600678.tif 000006
【０１３４】
袋のタイプの重要性は、表５において、等しい混合時間（６分）での袋Ｉ及び袋ＩＩＩの性能を比較することによって例示される。
【０１３５】
屋外貯蔵におけるエージング期間中の性能も調査した。
【０１３６】
Ｒｏｔｏｐａｃｋｅｒ充填機（Ｈａｖｅｒ  ａｎｄ  Ｂｏｅｃｋｅｒ）を使用して、セメント工場で充填した袋全体に対してエージングを行った。充填した袋をパレットの上に配置し、その後に、ポリエチレンフィルム（フード）で覆った。パレットを試験場へ移し、天候への直接的な露出を防ぐために、水平のカバー（ルーフ）の下で屋外環境に配置した。袋を露出した気象条件は、表６に与えられる。
【表６】
0006600678.tif 000007
【０１３７】
エージングの研究に対応する試料採取方法は、以下の通りである。試料採取期間は、０、４、８、１３、及び２５週と定義した。各期間終了後、試験のために２つの袋を取り出した。一方の袋は、生及び硬化した状態でのコンクリート又はモルタル製品及び関連する試験（すなわち、スランプ、空気含有量、凝結時間、圧縮強度、及び曲げ強度）に直接使用した。第２の袋は、袋によって与えられるセメントの形状を保存するために、慎重に開いた。表面の２〜３グラムの試料を、約１ｍｍの深さ及び約２０ｃｍ×２０ｃｍの領域から取り出した。この試料には、「表面」とラベルを付した。この試料を取り出して、袋の内容物残りは、均質の粉末を達成するために、スパチュラによって手動で混合した。この混合状態のセメントは、「バルク」とラベルを付した。次いで、２つの試料を、水蒸気吸着測定に提出した。
【０１３８】
以下のように、関連基準に従って、モルタルに対して共通の試験を行った。
スランプ：適合するコンクリート規格ＮＦ  ＥＮ１２３５０−２に基づく方法
空気含有量：ＮＦ  ＥＮ４１３−２
凝結時間：ＮＦ  ＥＮ４１３−２
２８日時の圧縮強度：ＮＦ  ＥＮ１９６−１
２８日時の曲げ強度：ＮＦ  ＥＮ１９６−１
【０１３９】
貯蔵中のセメントによる水蒸気吸着測定は、以下に従って行った。
【０１４０】
ＲＣ６１２多相炭素、水素、及び水分分析器を使用して、セメント粒体への水蒸気吸着を測定した。この装置は、様々な有機試料及び無機試料中に存在する炭素及び水素を定量化し、いくつかのタイプの炭素含有量の源を識別する。この装置は、炉制御システムを特徴とし、これは、炉の温度を周囲温度から１１００℃までプログラムすることを可能にする。
【０１４１】
用途に応じて、操作者によって複数の炉工程をプログラムすることができ、炉は、酸素又は窒素でパージして、存在する炭素及び水素を燃焼又は揮発させる酸化条件又は不活性条件を作り出すことができる。完全な酸化を確実にするために、二次酸化触媒が含まれる。赤外線検出を使用して、結果を重量パーセンテージとして、又はコーティング重量（ｍｇ／ｉｎ２）として定量化する。
【０１４２】
酸化雰囲気（Ｏ２）中で燃焼させると、全ての形態の炭素（ＳｉＣなどのいくつかの炭化物を除く）がＣＯ２に変換される。対照的に、有機形態の炭素形態は、Ｈ２Ｏ及びＣＯ２を生成する。したがって、有機炭素の存在は、Ｈ２Ｏ及びＣＯ２の一致するピークを見出すことによって検証することができる。
【０１４３】
水分及びカーボネートは、試料を、１２０℃の炉触媒温度で、不活性（Ｎ２）雰囲気中で燃焼させたときに検出される。この様式では、通常、有機炭素は検出されない。追加的な炭素源は、しばしば、それらが酸化又は揮発する温度によって区別することができる。
【０１４４】
未知の試料の分析には、１００℃から１０００℃まで１分あたり２０℃のゆっくりした傾斜の温度プログラムを使用することができる。このタイプの分析は、異なる形態の炭素が酸化する温度を示すために使用することができ、それによって、操作者が、炉温度プログラムを最適化して、このタイプの試料中に存在する各形態の炭素に関する定量的結果をより迅速に提供することを可能にする。
【０１４５】
引用される実施例の水蒸気測定を得るために特に使用される方法は、表７に要約される。
【０１４６】
【表７】
0006600678.tif 000008
【０１４７】
エージング試験の結果は、下の表８及び表９に示される。
【０１４８】
【表８】
0006600678.tif 000009
【０１４９】
【表９】
0006600678.tif 000010
【０１５０】
水蒸気の吸着、貯蔵時のセメントの反応性の喪失の主たる原因としてのエージングのマーカーは、崩壊性の袋に関する試験期間の全体を通して制限された状態を維持し、２枚の紙プライ及び１枚のポリエチレンバリアフィルムを有する茶色クラフト紙袋の標準的な事例について測定される値に近い。スランプ値は、スランプが経時的にいくらか失われ、したがって、妥当な量の余分な水又は減水剤いずれかの添加を伴う調整を必要とすることを示唆している。空気もいくらか増加するが、最も一般的な用途においては重要でない。
【０１５１】
セメンのト反応性の信頼できる指標とみなされる凝結時間及び圧縮強度、並びに曲げ強度は、貯蔵中に、崩壊性の袋に収容されたセメントが、特にセメントが標準的な茶色クラフト袋に収容される基本事例に対して、基本的に変化しないことを示す。
本発明に関連して、以下の内容を更に開示する。
［１］
５０〜１４０ｇ／ｍ２の坪量及び２〜１０秒のガーレイ多孔度（ＩＳＯ５６３６／５）を有する白色袋用紙を作製する方法であって、
ａ）漂白硫酸塩パルプなどの漂白パルプを提供する工程と、
ｂ）前記袋用紙が前記ガーレイ多孔度を得る程度まで、前記パルプに高濃度（ＨＣ）リファイニング及び随意に低濃度（ＬＣ）リファイニングを受けさせる工程と、
ｃ）２〜４ｋｇ／紙トンなどの１．５〜５．０ｋｇ／紙トンの量で、カチオン性デンプンなどのカチオン性ポリマーを前記パルプに添加する工程と、
ｄ）０．５〜１．５ｋｇ／紙トンなど、０．７〜１．３ｋｇ／紙トンなどの０．４〜１．９ｋｇ／紙トンの量で、サイズ剤を前記パルプに添加する工程と、
ｅ）前記パルプから前記袋用紙を形成する工程と、を含み、
１．０ｋｇ／紙トン未満など、０．５ｋｇ／紙トン未満などの２ｋｇ／紙トン未満のアニオン性デンプンが、前記パルプに添加される、方法。
［２］
工程ｅ）が、クレーピングを含む、［１］に記載の方法。
［３］
前記方法が、
ｆ）プレコーティング組成物を前記袋用紙の上へ塗布して、プレコーティング層を形成する工程と、
ｇ）バリアコーティング組成物を前記プレコーティング層の上へ塗布して、バリア層を形成する工程と、を更に含む、［１］又は［２］に記載の方法。
［４］
５０〜１４０ｇ／ｍ２の坪量及び２〜１０秒のガーレイ多孔度（ＩＳＯ５６３６／５）を有し、漂白硫酸塩パルプから形成される、白色袋用紙であって、
２〜４ｋｇ／紙トンなどの１．５〜５．０ｋｇ／紙トンの量で、カチオン性デンプンなどのカチオン性ポリマーが添加され、
０．５〜１．５ｋｇ／紙トンなど、０．７〜１．３ｋｇ／紙トンなどの０．４〜２．０ｋｇ／紙トンの量で、サイズ剤が添加され、
１ｋｇ／紙トン未満など、０．５ｋｇ／紙トン未満などの２ｋｇ／紙トン未満のアニオン性デンプンが添加された、
白色袋用紙。
［５］
前記ガーレイ多孔度が、４〜８秒など、４〜７秒など、５〜６．５秒などの４〜１０秒である、［４］に記載の白色袋用紙。
［６］
少なくとも一方の表面のＣｏｂｂ６０秒値（ＩＳＯ５３５）が、少なくとも６０ｇ／ｍ２など、少なくとも７０ｇ／ｍ２など、７５〜１１０ｇ／ｍ２などの少なくとも５０ｇ／ｍ２である、［４］又は［５］に記載の白色袋用紙。
［７］
長さ方向（ＭＤ）及び幅方向（ＣＤ）双方において、少なくとも２Ｊ／ｇなど、少なくとも２．２Ｊ／ｇなどの少なくとも１．８Ｊ／ｇの比引張エネルギー吸収量（ＩＳＯ１９２４−３）、［４］〜［６］のいずれか一項に記載の白色袋用紙。
［８］
［４］〜［７］のいずれか一項に記載の白色袋用紙から成る紙層と、水分バリアコーティング層と、を備える、水硬性結合剤用のバルブ袋で使用するための多層紙材料。
［９］
少なくとも５０重量％（乾燥物質）の無機充填剤を含むプレコーティング層が、前記紙層と前記水分バリアコーティング層との間に提供される、［８］に記載の多層紙材料。
［１０］
［４］〜［７］のいずれか一項に記載の白色袋用紙から成るプライを含む、セメントなどの水硬性結合剤用のバルブ袋。
［１１］
［８］又は［９］に記載の多層紙材料から成るプライを含む、セメントなどの水硬性結合剤用のバルブ袋。
［１２］
［４］〜［７］のいずれか一項に記載の袋用紙から成る内側プライ、及び［８］又は［９］に記載の多層紙材料から成る外側プライを含む、セメントなどの水硬性結合剤用の多重プライバルブ袋。
［１３］
コンクリートなどの水硬性組成物を製造するための、［１０］〜［１２］のいずれか一項に記載の袋の使用であって、前記袋が、水硬性結合剤、骨材、及び／又は鉱物添加剤を収容する、使用。
［１４］
水、骨材、及び水硬性結合剤を混合することを含む、水硬性組成物を製造するためのプロセスであって、［１０］〜［１２］のいずれか一項に記載の袋が使用され、該袋が、前記水硬性結合剤及び／又は前記骨材を収容する、プロセス。